СПОСОБ ПРИГОТОВЛЕНИЯ КАТАЛИЗАТОРА ГИДРОКРЕКИНГА

1. Способ приготовления сульфидированного катализатора гидрокрекинга, содержащий этапы, где
3
12
(а) обрабатывают аморфный алюмосиликатный носитель компонентами с одним или более металлами VIВ группы, компонентами с одним или более металлами VIII группы и С-С многоатомным соединением,
(b) сушат обработанный носитель катализатора при температуре самое большее 200°С с образованием пропитанного носителя, и
(с) сульфидируют пропитанный носитель с получением сульфидированного катализатора.
3
12
2. Способ по п. 1, в котором данное С-С многоатомное соединение присутствует в сульфидированном катализаторе в количестве 3-30% масс., предпочтительно 5-20% масс. в расчете на полную массу катализатора.
3. Способ по п. 1 или 2, в котором данный носитель дополнительно содержит цеолит.
4. Способ по п. 3, в котором данный носитель содержит цеолит в количестве от 1 до 10% масс. в расчете на полную массу носителя.
3
12
5. Способ по п. 1 или 2, в котором данное С-С многоатомное соединение представляет собой сахар, сахарный спирт и/или сахарную кислоту.
3
12
6. Способ по п. 5, в котором данное С-С многоатомное соединение представляет собой сахарозу и/или глюконовую кислоту.
7. Способ гидрокрекинга углеводородного потока, в котором осуществляют контакт данного углеводородного потока в присутствии водорода с катализатором, приготовленным с помощью способа по любому из пунктов 1-6.
8. Способ по п. 7, в котором данный катализатор представляет собой часть стопки из множества слоев катализаторов, в котором другой(ие) катализатор(ы) в стопке представляет(ют) собой катализаторы на основе оксида алюминия.
9. Способ по п. 8, в котором катализатор,
приготовленный с помощью способа по любому из пунктов 1-6, представляет собой катализатор нижнего слоя.
10. Способ по п. 9, в котором объемное отношение катализатора нижнего слоя к другим катализаторам в слое находится в интервале от 1:1 до 4:1.